(57)【要約】【課題】この発明は、鉄筋コンクリートの電気防食構造に関し、鉄筋コンクリートに恒常的に安定した防食電流を流通させることを目的とする。【解決手段】鉄筋１６を含有するコンクリート１８の表面に、導電性のコーティング面１４を上に向けてＭＭＯチタンテープ１０を貼付する。コンクリート１８の表面と、ＭＭＯチタンテープのコーティング面１４とを被覆するように、吸湿性とイオン伝導による導電性とを有する導電性塗料層２２を形成する。導電性塗料層２２の上に、ＭＭＯチタンテープ１０を被覆する保水性シートを配置する。【選択図】図３
2020066754.tif 000002
【特許請求の範囲】
【請求項１】
鉄筋を含有するコンクリートと、
少なくとも一方の面が導電面であり前記コンクリートに隣接して配置されるテープ状の一次陽極と、
前記コンクリートの表面を被覆し、吸湿性とイオン伝導による導電性とを有する導電性塗料層と、
前記一次陽極を被覆する保水性シートと、を備え、
前記保水性シートに被覆された内部で、前記一次陽極の導電面が前記導電性塗料層と導通している鉄筋コンクリートの電気防食構造。
【請求項２】
前記一次陽極は、前記導電面が前記コンクリートの表面と同じ方向を向くように配置され、
前記導電性塗料層は、前記コンクリートの表面と、前記一次陽極の導電面とを、共に被覆するように配置され、
前記保水性シートは、前記導電性塗料層を介して前記一次陽極を被覆するように配置されている請求項１に記載の鉄筋コンクリートの電気防食構造。
【請求項３】
前記一次陽極は、前記導電面が前記コンクリートの表面と同じ向きとなるように配置され、
前記導電性塗料層は、前記一次陽極の導電面の少なくとも一部を覆うことなく前記コンクリートの表面を被覆するように配置され、
前記保水性シートは、導電性を有すると共に、前記導電面のうち前記導電性塗料層により被覆されていない部分と、前記導電性塗料層の一部とを共に被覆するように配置される請求項１に記載の鉄筋コンクリートの電気防食構造。
【請求項４】
前記導電性塗料層は、前記一次陽極が配置される部位を含めて前記コンクリートの表面を被覆するように配置され、
前記一次陽極は、前記導電面が前記導電性塗料層と接するように配置され、
前記保水性シートは、当該保水性シートと前記導電性塗料層とで囲まれた空間内に前記一次陽極が収容されるように配置される請求項１に記載の鉄筋コンクリートの電気防食構造。
【請求項５】
前記導電性塗料層は、前記一次陽極が配置される部位を含めて前記コンクリートの表面を被覆するように配置され、
前記保水性シートは、導電性を有すると共に、前記一次陽極を取り囲むように配置され、
前記一次陽極は、前記保水性シートに取り囲まれた状態で前記導電性塗料層に隣接して配置される請求項１に記載の鉄筋コンクリートの電気防食構造。
【請求項６】
前記導電性塗料層は、スルホン酸基に起因するイオン伝導による導電性を示す主成分と、光触媒とを含む請求項１乃至５の何れか１項に記載の鉄筋コンクリートの電気防食構造。
【請求項７】
鉄筋を含有するコンクリートの表面に、導電面が前記コンクリートの表面と同じ方向を向くようにテープ状の一次陽極を接着する工程と、
前記コンクリートの表面および前記一次陽極を被覆するように、吸湿性とイオン伝導による導電性とを有する導電性塗料を塗布して、導電性塗料層を形成する工程と、
前記導電性塗料層を介して前記一次陽極を被覆するように保水性シートを貼付する工程と、
を備える鉄筋コンクリートの電気防食工法。
【請求項８】
鉄筋を含有するコンクリートの表面に、吸湿性とイオン伝導による導電性とを有する導電性塗料を塗布して、導電性塗料層を形成する工程と、
導電面が前記導電性塗料層と接するように、テープ状の一次陽極を配置する工程と、
前記一次陽極を被覆するように保水性シートを貼付する工程と、を備え、
前記保水性シートは、当該保水性シートと前記導電性塗料層とで囲まれた空間内に前記一次陽極が収容されるように配置される鉄筋コンクリートの電気防食工法。
【請求項９】
鉄筋を含有するコンクリートの表面に、吸湿性とイオン伝導による導電性とを有する導電性塗料を塗布して、導電性塗料層を形成する工程と、
少なくとも一方の面が導電面であるテープ状の一次陽極を配置すべき部分に、当該一次陽極の幅より広い幅を有する導電性の第１の保水性シートを貼付する工程と、
前記第１の保水性シートの幅の中に収まるように前記一次陽極を配置する工程と、
前記第１の保水性シートと前記一次陽極とを被覆するように、導電性の第２の保水性シートを配置する工程と、
を備える鉄筋コンクリートの電気防食工法。
【請求項１０】
前記導電性塗料は、スルホン酸基に起因するイオン伝導による導電性を示す主成分と、光触媒と、溶媒とを含む請求項７乃至９の何れか１項に記載の鉄筋コンクリートの電気防食工法。
【発明の詳細な説明】
【技術分野】
【０００１】
この発明は、鉄筋コンクリートの電気防食構造および電気防食工法に関する。
【背景技術】
【０００２】
特開２０１８−７０７６４号公報には、コンクリートに含有された鉄筋の腐食を防止するための電気防食構造が開示されている。この構造は、コンクリートの表面を覆う陽極被膜を有している。陽極被膜は、スルホン酸基を有するスルホン酸グラフト重合型ポリテトラフルオロエチレン（ＰＴＦＥ）樹脂を主成分とする。この陽極被膜は、水およびアルコールを含む溶媒と混合された状態で、噴霧または刷毛塗りなどによりコンクリート表面に塗布される。陽極被膜の上には、予め定められた間隔で棒状の陽極電極が複数配置される。これらの陽極電極は、導電性の接着剤によりコンクリート表面に固定される。
【０００３】
上記の電気防食構造は、コンクリート上の陽極電極に正電位を、また、コンクリート内の鉄筋に負電位を夫々付与する直流電源を有している。この構造によれば、陽極電極が一次陽極となり、コンクリート表面を覆う陽極被膜に正電位が伝えられる。そして、陽極被膜が二次電極として機能し、コンクリートの表面から鉄筋に向かう電界が生ずる。
【０００４】
陽極被膜は透水性を有しているため、コンクリートの内部には、酸性雨や海水を含む水分が浸透する。この水分が鉄筋に到達する過程では、陽極被膜から鉄筋に向かってイオン伝導による防食電流が流れる。そして、水分中に含まれる塩素化合物は、その防食電流に起因する電気化学反応により分解される。その結果、コンクリートのアルカリ性が保持され、鉄筋表面の不働態被膜が維持されると共に、鉄筋内の腐食電流の流通が阻止されることから、鉄筋の腐食が防止される。
【先行技術文献】
【特許文献】
【０００５】
【特許文献１】特開２０１８−７０７６４号公報
【発明の概要】
【発明が解決しようとする課題】
【０００６】
ところで、スルホン酸基のようなイオン発生源から防食電流を発生させるためには、適度な水分が必要である。このため、上記従来の電気防食構造では、陽極被膜が完全に乾燥してしまうと、所望の防食電流が流通しない事態が生じ得る。
【０００７】
上記の構造において、陽極被膜は、陽極電極または接着剤により被覆されていない部分では、雨水などによる水分補給を日常的に受ける。また、このようにして補給された水はその直下のコンクリートに浸み込んで保持される。このため、陽極被膜は、陽極電極等により覆われていない部分では適度な保湿状態を維持することができる。
【０００８】
ところが、陽極被膜のうち、陽極電極等により覆われている部分は、外部からの水分供給を受けられない。この場合、その直下のコンクリートにも必然的に水分は到達せず、陽極被膜が過度に乾燥し易い状態となる。そして、陽極被膜が過度に乾燥すると、その部分で防食電流が適切に流通せず、所望の鉄筋防食機能が得られない事態が生ずる。
【０００９】
この発明は、上述のような課題を解決するためになされたもので、鉄筋コンクリートに、恒常的に安定した防食電流を流通させることのできる鉄筋コンクリートの電気防食構造を提供することを第１の目的とする。
また、本発明は、上記のような電気防食構造を実現することのできる鉄筋コンクリートの電気防食工法を提供することを第２の目的とする。
【課題を解決するための手段】
【００１０】
第１の発明は、上記の目的を達成するため、鉄筋コンクリートの電気防食構造であって、
鉄筋を含有するコンクリートと、
少なくとも一方の面が導電面であり前記コンクリートに隣接して配置されるテープ状の一次陽極と、
前記コンクリートの表面を被覆し、吸湿性とイオン伝導による導電性とを有する導電性塗料層と、
前記一次陽極を被覆する保水性シートと、を備え、
前記保水性シートに被覆された内部で、前記一次陽極の導電面が前記導電性塗料層と導通していることを特徴とする。
【００１１】
また、第２の発明は、第１の発明において、
前記一次陽極は、前記導電面が前記コンクリートの表面と同じ方向を向くように配置され、
前記導電性塗料層は、前記コンクリートの表面と、前記一次陽極の導電面とを、共に被覆するように配置され、
前記保水性シートは、前記導電性塗料層を介して前記一次陽極を被覆するように配置されていることを特徴とする。
【００１２】
また、第３の発明は、第１の発明において、
前記一次陽極は、前記導電面が前記コンクリートの表面と同じ向きとなるように配置され、
前記導電性塗料層は、前記一次陽極の導電面の少なくとも一部を覆うことなく前記コンクリートの表面を被覆するように配置され、
前記保水性シートは、導電性を有すると共に、前記導電面のうち前記導電性塗料層により被覆されていない部分と、前記導電性塗料層の一部とを共に被覆するように配置されることを特徴とする。
【００１３】
また、第４の発明は、第１の発明において、
前記導電性塗料層は、前記一次陽極が配置される部位を含めて前記コンクリートの表面を被覆するように配置され、
前記一次陽極は、前記導電面が前記導電性塗料層と接するように配置され、
前記保水性シートは、当該保水性シートと前記導電性塗料層とで囲まれた空間内に前記一次陽極が収容されるように配置されることを特徴とする。
【００１４】
また、第５の発明は、第１の発明において、
前記導電性塗料層は、前記一次陽極が配置される部位を含めて前記コンクリートの表面を被覆するように配置され、
前記保水性シートは、導電性を有すると共に、前記一次陽極を取り囲むように配置され、
前記一次陽極は、前記保水性シートに取り囲まれた状態で前記導電性塗料層に隣接して配置されることを特徴とする。
【００１５】
また、第６の発明は、第１乃至第５の発明の何れかにおいて、
前記導電性塗料層は、スルホン酸基に起因するイオン伝導による導電性を示す主成分と、光触媒とを含むことを特徴とする。
【００１６】
また、第７の発明は、鉄筋コンクリートの電気防食工法であって、
鉄筋を含有するコンクリートの表面に、導電面が前記コンクリートの表面と同じ方向を向くようにテープ状の一次陽極を接着する工程と、
前記コンクリートの表面および前記一次陽極を被覆するように、吸湿性とイオン伝導による導電性とを有する導電性塗料を塗布して、導電性塗料層を形成する工程と、
前記導電性塗料層を介して前記一次陽極を被覆するように保水性シートを貼付する工程と、
を備えることを特徴とする。
【００１７】
また、第８の発明は、鉄筋コンクリートの電気防食工法であって、
鉄筋を含有するコンクリートの表面に、吸湿性とイオン伝導による導電性とを有する導電性塗料を塗布して、導電性塗料層を形成する工程と、
導電面が前記導電性塗料層と接するように、テープ状の一次陽極を配置する工程と、
前記一次陽極を被覆するように保水性シートを貼付する工程と、を備え、
前記保水性シートは、当該保水性シートと前記導電性塗料層とで囲まれた空間内に前記一次陽極が収容されるように配置されることを特徴とする。
【００１８】
また、第９の発明は、鉄筋コンクリートの電気防食工法であって、
鉄筋を含有するコンクリートの表面に、吸湿性とイオン伝導による導電性とを有する導電性塗料を塗布して、導電性塗料層を形成する工程と、
少なくとも一方の面が導電面であるテープ状の一次陽極を配置すべき部分に、当該一次陽極の幅より広い幅を有する導電性の第１の保水性シートを貼付する工程と、
前記第１の保水性シートの幅の中に収まるように前記一次陽極を配置する工程と、
前記第１の保水性シートと前記一次陽極とを被覆するように、導電性の第２の保水性シートを配置する工程と、
を備えることを特徴とする。
【００１９】
また、第１０の発明は、第７乃至第９の発明の何れかにおいて、
前記導電性塗料は、スルホン酸基に起因するイオン伝導による導電性を示す主成分と、光触媒と、溶媒とを含むことを特徴とする。
【発明の効果】
【００２０】
第１の発明によれば、コンクリートの表面を導電性塗料層で覆うことにより、コンクリートの全面に防食電流を流通させることができる。また、この発明によれば、コンクリートの表面のうち、一次陽極により覆われる部分が、更に保水性シートにより被覆される。この構造によれば、一次陽極の近傍で導電性塗料層が過度に乾燥してしまうのを防ぐことができ、イオン伝導による導電性を適切に維持することができる。このため、本発明によれば、鉄筋コンクリートに、恒常的に安定した防食電流を流通させることができる。
【００２１】
第２の発明によれば、一次陽極の導電面をコンクリートの表面と同じ方向に向け、その上に導電性塗料層を配置することで、導電面と導電性塗料層との導通が確保される。そして、導電性塗料層を介して保水性シートで一次陽極を被覆することにより、一次陽極周辺での導電性塗料層の保湿を確保することができる。
【００２２】
第３の発明によれば、一次陽極の導電面のうち、導電性塗料層に被覆されない部分は、保水性シートと接触する。本発明では、保水性シートが導電性を有するため、当該保水性シートを介して、一次陽極の導電面と導電性塗料層との導通が確保される。また、本発明においても、第２の発明の場合と同様に、保水性シートの機能により、一次陽極周辺での導電性塗料層の保湿が確保される。
【００２３】
第４の発明によれば、コンクリートの表面を覆う導電性塗料層と一次陽極の導電面とを接触させることで、両者の導通を確保することができる。また、本発明においても、第２の発明の場合と同様に、保水性シートの機能により、一次陽極周辺での導電性塗料層の保湿が確保される。
【００２４】
第５の発明によれば、一次陽極は保水性シートと第２の保水性シートにより取り囲まれた状態となる。そして、保水性シートおよび第２の保水性シートが導電性を有するため、一次陽極の導電面と導電性塗料層との導通は、それらを介して確保される。また、本発明では、一次陽極と導電性塗料層との間に介在する保水性シートの機能により、その部分の導電性塗料層の保湿を確保することができる。
【００２５】
第６の発明によれば、導電性塗料層は、スルホン酸基に起因するイオン伝導による導電性を示す。スルホン酸基のプロトンは、コンクリートのカルシウムと反応して安定化する性質を有する。本発明では、東電製塗料層に含まれる光触媒によってその安定化が阻止される。このため、本発明によれば、スルホン酸基に起因する導電性を恒常的に確保することができ、長期に亘って優れた防食効果を維持することができる。
【００２６】
第７の発明によれば、上記第２の発明の電気防食構造を実現することができる。
【００２７】
第８の発明によれば、上記第４の発明の電気防食構造を実現することができる。
【００２８】
第９の発明によれば、上記第５の発明の電気防食構造を実現することができる。
【００２９】
第１０の発明によれば、上記第６の発明と同様の原理で、長期に亘って優れた防食効果を発揮する電気防食構造を実現することができる。
【図面の簡単な説明】
【００３０】
【図１】本発明の実施の形態１で用いられるＭＭＯチタンシートの構造を説明するための図である。
【図２】本発明の実施の形態１の電気防食構造の基礎形態を説明するための図である。
【図３】本発明の実施の形態１の電気防食構造を説明するための図である。
【図４】本発明の実施の形態２の電気防食構造を説明するための図である。
【図５】本発明の実施の形態３の電気防食構造を説明するための図である。
【図６】実施の形態１乃至４の電気防食構造に用い得るＭＭＯチタンリボンメッシュの構造を説明するための図である。
【発明を実施するための形態】
【００３１】
実施の形態１．
図１は、本発明の実施の形態１において用いられるＭＭＯチタンテープ１０の構成を説明するための図である。ＭＭＯチタンテープ１０は、チタンを主成分とする導電性の部材であり、本実施形態では、鉄筋コンクリートの電気防食を実現するための一次陽極として用いられる。
【００３２】
ＭＭＯチタンテープは、チタンで構成された導電層１２と、プラチナ系貴金属で構成されたコーティング面１４を有している。チタンは、空気中の酸素と反応して絶縁性の酸化被膜を形成する特性を有している。コーティング面１４は、その酸化被膜の形成を防ぎ、導電性を維持するために設けられている。このため、コーティング面１４は、導電層１２と導通する導電面として機能する。
【００３３】
図２は、本実施形態の電気防食構造の基礎形態を説明するための図である。図２に示す構造は、網目状に配列された複数の鉄筋１６と、それらの鉄筋１６を含有するコンクリート１８を備えている。コンクリート１８の表面には、絶縁性の接着剤２０によりＭＭＯチタンテープ１０が貼付されている。ＭＭＯチタンテープ１０は、導電面がコンクリート１８の表面と同じ方向を向くように、つまり、導電層１２がコンクリート１８と接し、コーティング面１４が図中上方を向くように配置されている。
【００３４】
コンクリート１８およびＭＭＯチタンテープ１０の上には、導電性塗料層２２が形成されている。導電性塗料層２２は、一次陽極として機能するＭＭＯチタンテープ１０と導通して、電気防食構造における二次陽極として機能する。この導電性塗料層２２は、コンクリート１８の表面に上記の通りＭＭＯチタンテープを貼付した後、コンクリート１８の全面に、下記の性質を有する導電性塗料を噴霧または刷毛塗りすることで形成される。
【００３５】
本実施形態において用いられる導電性塗料は、噴霧または刷毛塗りの後に、乾燥工程を経て、コンクリート１８の表面に多孔質状の膜を形成するような造膜性と含浸性を有している。このようにして形成された導電性塗料層２２は、コンクリート１８の表面の全域に導電性を与えることができ、また、その全域において吸湿性を維持することができる。
【００３６】
この導電性塗料は、具体的には、スルホン酸基（ＳＯ３−Ｈ＋）に起因するイオン伝導による導電性を示す主成分と、光触媒（例えばＴｉＯ２）と、溶媒とを含んでいる。スルホン酸基は、適度な水分の存在下では、プロトン（Ｈ＋）を放出してイオン伝導による導電性を示すが、カルシウム（Ｃａ）の存在下では、Ｃａ２＋が２Ｈ＋と置き換わることで安定状態となる。このため、コンクリート１８の上に置かれたスルホン酸基は、カルシウムの影響によりイオン伝導性を示さない状態に陥ることがある。
【００３７】
光触媒は、このような状況下で、スルホン酸基を刺激し続け、Ｃａによるスルホン酸基の安定化を恒常的に阻止する。このため、本実施形態の導電性塗料層２２は、コンクリート１８の上に形成された状況下で、恒常的かつ安定的に、イオン伝導による導電性を維持することができる。
【００３８】
導電性塗料の主成分は、具体的には、炭素とフッ素からなるテフロン（登録商標）骨格とスルホン酸基を持つパーフルオロ側鎖から構成されるパーフルオロカーボン材料として公知のナフィオンにより実現することができる。更に具体的には、この主成分としては、特開２０１８−７０７６４号公報に開示されるスルホン酸グラフト重合型ＰＴＦＥ樹脂を用いることができる。
【００３９】
本実施形態のコンクリート１８は、屋外、炎天下を含む様々な環境に置かれることが想定されている。このような環境下では、導電性塗料層２２が、大気中の水分や雨滴から水分を吸収する。そして、導電性塗料層２２の直下に位置するコンクリート１８には、導電性塗料層２２を透過した水が吸収される。
【００４０】
コンクリート１８の内部には、このようにして吸収した水分が、ある程度保持される。そして、コンクリート１８を覆う導電性塗料層２２が乾燥すると、コンクリート１８に保持されている水分がその導電性塗料層２２に補給される。その結果、コンクリート１８の直上に位置する部分では、導電性塗料層２２は、過度な乾燥状態に至り難い。
【００４１】
これに対して、ＭＭＯチタンテープ１０は、コンクリート１８のような保湿性を有しない。このため、図２に示す構造において、ＭＭＯチタンテープ１０の直上に位置する部分では、導電性塗料層２２に過度な乾燥が生じ易い。そして、導電性塗料層２２の導電性は、イオン伝導に依拠しているため、過度な乾燥下ではその導電性は維持されない。このため、図２に示す基礎形態は、長期に亘って乾燥環境に置かれた場合に、ＭＭＯチタンテープと導電性塗料層２２との間での導電性が適切に維持できない状態となる。
【００４２】
図３は、本実施形態の電気防食構造の構成を説明するための図である。図３に示す構造は、図２に示す基礎形態を基に構成されている。この構造は、具体的には、図２に示す基礎形態の形成後に、保水性シート２４を形成し、更に直流電源２６を設置することにより実現されている。
【００４３】
保水性シート２４は、ＭＭＯチタンテープ１０を被覆するように形成されている。より具体的には、保水性シート２４は、導電性塗料層２２を介してＭＭＯチタンテープ１０を被覆するように形成されている。
【００４４】
本実施形態において、ＭＭＯチタンテープ１０は、上記の通り導電性塗料層２２により被覆されている。その結果、導電性塗料層２２は、ＭＭＯチタンテープを覆う箇所が凸形状となっている。本実施形態における保水性シート２４は、その凸形状の上面および側面を覆うように形成されている。
【００４５】
保水性シート２４は、外部から水分を吸収し、その内部に水分を保持し、かつ、保持している水分を放出し得る性質を有している。保水性シート２４は、具体的には、一般にゲルと呼ばれる材質のシート材、つまりゲルシートにより実現することができる。より具体的には、保水性シート２４としては、例えば、積水化成品工業株式会社の製造によるテクノゲル（商品名）を用いることができる。
【００４６】
図３に示す構造によれば、ＭＭＯチタンテープ１０を覆う部分において、導電性塗料層２２は、保水性シート２４から水分の補給を受けることができる。このため、この構造によれば、導電性塗料層２２がその全域において過度に乾燥することがなく、導電性塗料層２２に、適切な導電性を恒常的かつ安定的に発揮させることができる。
【００４７】
図３に示す電気防食構造において、直流電源２６は、ＭＭＯチタンテープ１０に正電位を、また、鉄筋１６に負電位を、夫々印加するように構成されている。直流電源２６からＭＭＯチタンテープ１０に与えられた電位は、コーティング面１４から導電性塗料層２２に伝わり、コンクリート１８の全面に展開される。その結果、コンクリート１８の全面において、導電性塗料層２２と鉄筋１６との間に防食電流２８が流れ、鉄筋１６の腐食が防止される。そして、本実施形態の構造は、導電性塗料層２２の導電性を恒常的かつ安定的に確保するため、極めて長期に亘って鉄筋１６の防食効果を維持することができる。
【００４８】
ところで、上述した実施の形態１における保水性シート２４は、必ずしも導電性である必要はない。しかしながら、保水性シート２４に導電性を付与することとしてもよい。この場合、ＭＭＯチタンテープ１０の近傍では、導電性塗料層２２に加えて保水性シート２４も電流の流路となることから、防食電流の流通により有利な状況を作り出すことができる。尚、上述したテクノゲル(商品名)は、導電性を有するゲルシートである。
【００４９】
また、上述した実施の形態１では、ＭＭＯチタンテープ１０の導電面（つまりコーティング面１４）の全面を覆うように、導電性塗料層２２を形成することとしている。しかしながら、保水性シート２４が導電性を有する場合には、導電性塗料層２２が、コーティング面１４の少なくとも一部を覆うことなくコンクリート１８の表面を覆うようなものであってもよい。
【００５０】
実施の形態２．
次に、図４を参照して本発明の実施の形態２について説明する。図４は、本発明の実施の形態２の電気防食構造を説明するための図である。
【００５１】
本実施形態において、導電性塗料層２２は、ＭＭＯチタンテープ１０が配置される部分を含めてのコンクリート１８の表面を被覆するように形成されている。また、ＭＭＯチタンテープ１０は、導電面として機能するコーティング面１４が導電性塗料層２２と接するように配置されている。そして、保水性シート２４は、導電性塗料層２２の上に配置されたＭＭＯチタンテープ１０の上面および側面を被覆するように形成されている。換言すると、保水性シート２４は、当該保水性シート２４と導電性塗料層２２とで囲まれた空間内にＭＭＯチタンテープ１０が収容されるように配置されている。
【００５２】
本実施形態の電気防食構造は、上記の点を除いて実施の形態１の構造と同様である。この構造は、以下の工法による実現することができる。
（ステップ１）コンクリート１８の表面に実施の形態１の場合と同様の導電性塗料により導電性塗料層２２を形成する。
（ステップ２）導電性塗料層２２の上に、上記の向きでＭＭＯチタンテープ１０を配置する。
（ステップ３）ＭＭＯチタンテープ１０を被覆するように保水性シート２４を貼付する。
【００５３】
この構造によれば、ＭＭＯチタンテープ１０に与えられた電位は、コンクリート１８と向き合っているコーティング面１４を通って導電性塗料層２２に伝えられる。そして、実施の形態１の場合と同様に、その電位が導電性塗料層２２を伝って広がり、コンクリート１８の全体において鉄筋１６に向かう防食電流２８が生成される。
【００５４】
また、本実施形態の構造においても、ＭＭＯチタンテープ１０の周辺において、導電性塗料層２２は、保水性シート２４の機能によって安定した保湿状態に維持される。このため、この構造によっても、実施の形態１の場合と同様に、導電性塗料層２２の導電性を恒常的かつ安定的に確保することができ、その結果、極めて長期に亘って鉄筋１６の防食効果を維持することができる。
【００５５】
尚、本実施形態の保水性シート２４も、実施の形態１の場合と同様に、必ずしも導電性を有する必要はない。しかしながら、本実施形態の構成においても、保水性シート２４に導電性を付与することとしてもよい。
【００５６】
実施の形態３．
次に、図５を参照して本発明の実施の形態３について説明する。図５は、本発明の実施の形態３の電気防食構造を説明するための図である。
【００５７】
本実施形態において、導電性塗料層２２は、実施の形態２の場合と同様に、ＭＭＯチタンテープ１０を配置すべき部分にも形成されている。ＭＭＯチタンテープ１０は、保水性シート２４に取り囲まれた状態で、導電性塗料層２２に隣接して配置されている。そして、本実施形態では、保水性シート２４として導電性を有するゲルシートが用いられる。
【００５８】
本実施形態の電気防食構造は、上記の点を除いて実施の形態１の構造と同様である。この構造は、以下の工法により実現することができる。
（ステップ１）コンクリート１８の表面に、実施の形態１の場合と同様の導電性塗料により導電性塗料層２２を形成する。
（ステップ２）ＭＭＯチタンテープ１０を配置すべき部分に、導電性の第１の保水性シート３０を貼付する。第１の保水性シート３０には、ＭＭＯチタンテープ１０の幅より広い幅を与える。
（ステップ３）第１の保水性シート３０の幅の中に収まるようにＭＭＯチタンテープ１０を配置する。図５には、コーティング面１４が下向きとなる配置例を示しているが、その向きはこれに限定されるものではなく、ＭＭＯチタンテープ１０は、コーティング面１４が上向きとなるように配置してもよい。
（ステップ４）第１の保水性シート３０とＭＭＯチタンテープ１０とを被覆するように、導電性の第２の保水性シート３２を配置する。これにより、第１の保水性シート３０と第２の保水性シート３２が一体化して、ＭＭＯチタンテープ１０を取り囲む保水性シート２４が形成される。
【００５９】
この構造によれば、ＭＭＯチタンテープ１０に与えられた電位は、導電性の保水性シート２４を介して導電性塗料層２２に伝えられる。そして、実施の形態１の場合と同様に、その電位が導電性塗料層２２を伝って広がり、コンクリート１８の全体において鉄筋１６に向かう防食電流２８が生成される。
【００６０】
また、本実施形態の構造においても、ＭＭＯチタンテープ１０の周辺において、導電性塗料層２２は、保水性シート２４の機能によって安定した保湿状態に維持される。このため、この構造によっても、実施の形態１の場合と同様に、導電性塗料層２２の導電性を恒常的かつ安定的に確保することができ、その結果、極めて長期に亘って鉄筋１６の防食効果を維持することができる。
【００６１】
［変形例］
図６は、上述した実施の形態１乃至４において、ＭＭＯチタンテープ１０に代えて使用することのできるＭＭＯチタンリボンメッシュ４０の構造を示す。ＭＭＯチタンリボンメッシュ４０は、導電層１２とコーティング面１４とに加えて、メッシュ層４２を備えている。メッシュ層４２は、導電層１２と同様にチタンで構成されている。ＭＭＯチタンリボンメッシュ４０は、ＭＭＯチタンテープ１０と同様に電気防食構造の一次陽極として広く知られた部材であり、実施の形態１乃至４の要素として問題なく使用することができる。
【符号の説明】
【００６２】
１０  ＭＭＯチタンテープ
１２  導電層
１４  コーティング面
１６  鉄筋
１８  コンクリート
２２  導電性塗料層
２４  保水性シート
２６  直流電源
２８  防食電流
３０  第１の保水性シート
３２  第２の保水性シート
４０  ＭＭＯチタンリボンメッシュ
【図１】
2020066754.tif 000003
【図２】
2020066754.tif 000004
【図３】
2020066754.tif 000005
【図４】
2020066754.tif 000006
【図５】
2020066754.tif 000007
【図６】
2020066754.tif 000008